(57)【特許請求の範囲】
【請求項１】
以下の工程を含む、肌に優しいポリアミド繊維含有布帛の製造方法：
平均粒子径０．００５μｍ以上、０．０２μｍ以下の微粒子酸化亜鉛が重合時又は紡糸時のポリマー浴中への添加により０．５〜４．０重量％含有されたポリアミド繊維を準備する；
前記ポリアミド繊維を用いて布帛を形成させる；
形成された布帛にキトサンをその布帛重量に対して０．０１重量％以上、７．０重量％以下の割合で付与する。
【発明の詳細な説明】
【０００１】
【産業上の利用分野】
本発明は、吸湿性、ＵＶカット性、ｐＨバランス性、抗菌性、消臭性等に優れるマルチ機能型衣料用布帛に関し、具体的にはブラウス、シャツ、スカート、ズボン等の一般衣料や、スポーツ衣料、  またシーツや布団地等の寝装用衣料、特に下着や肌着等の、直接肌に密接触するインナー衣料等において好適な、肌に優しい快適性を有する衣料用布帛に関する。
【０００２】
【従来の技術】
従来からスキンケア素材として、吸湿性、ＵＶカット性、抗菌性、消臭性等の効果を持つ商品は多種多様にあるが、これら全ての機能を満足するものは少なく、実際にこれらの機能を付与するためには多種の加工剤を使用する複雑な加工方法をとらなければならなかった。また近年問題視されている酸性雨をはじめとする大気中の有害なアルカリ性／酸性物質や人体から発する汗等から肌を守り、肌を理想的な弱酸性から中性に保つために、酸性或いはアルカリ性物質に対する緩衝作用を有した繊維構造物が開発されている。これらの繊維構造物は、繊維構造体に金属酸化物等の両性化合物をｐＨ緩衝機能を有する物質として付着させる後加工に関するものであり、その後加工品は洗濯耐久性が低いことに問題があった。この洗濯耐久性を改善するために、両性化合物を加工する際バインダーを併用する方法があるが、風合いが堅くなるという問題があった。
【０００３】
本発明は、上記従来技術の問題点を解消するために創案されたものであり、ｐＨバランス性、吸湿性、ＵＶカット性、抗菌性、消臭性の全ての機能を満足し、しかも加工工程が単純で、洗濯耐久性の改良された、肌に優しいマルチ機能型ポリアミド繊維含有布帛の製造方法を提供することを目的とする。
【０００４】
【課題を解決するための手段】
本発明は、以下の工程を含む、ｐＨバランス性、吸湿性、ＵＶカット性、抗菌性、消臭性に優れた、肌に優しいポリアミド繊維含有布帛の製造方法である：
平均粒子径０．００５μｍ以上、０．０２μｍ以下の微粒子酸化亜鉛が重合時又は紡糸時のポリマー浴中への添加により０．５〜４．０重量％含有されたポリアミド繊維を準備する；
前記ポリアミド繊維を用いて布帛を形成させる；
形成された布帛にキトサンをその布帛重量に対して０．０１重量％以上、７．０重量％以下の割合で付与する。
ここでｐＨバランス性とは、アルカリ性の溶液に布帛を浸漬させた場合にそのアルカリ性溶液のｐＨを下げ、酸性の溶液に布帛を浸漬させた場合にその酸性溶液のｐＨを上げる作用、つまりアルカリ性／酸性溶液の両方に対し中和作用を示す性質を表現するものである。
【０００５】
以下、本発明をさらに詳細に説明する。
本発明に用いられるポリアミド繊維含有布帛のポリアミド繊維組成に含まれる微粒子酸化亜鉛は、平均粒子径が０．００５μｍ以上、０．０２μｍ以下のものである。この微粒子酸化亜鉛により、本発明のポリアミド繊維含有布帛にｐＨバランス性、抗菌性、ＵＶカット性が付与されるのであるが、酸化亜鉛の粒子径が小さい程、表面積が大きく、これらの優れた効果が発現するため、粒子径はできるだけ小さいことが望ましい。しかし現在の酸化亜鉛製造技術では、粒子径０．００５未満の酸化亜鉛を製造することは難しく、コストが高くなる。また粒子径が０．０２μｍより大きければ、これらの効果が顕著に発現しない。
【０００６】
本発明のポリアミド繊維含有布帛に含有されているポリアミド繊維は、例えばナイロン繊維やアラミド繊維であり、前記平均粒子径０．００５μｍ以上、０．０２μｍ以下の微粒子酸化亜鉛を０．５〜４．０重量％含有する。微粒子酸化亜鉛の含有量が０．５重量％未満であれば、ｐＨバランス性、抗菌性、ＵＶカット性が満足に得られず、４．０重量％を越える場合は、紡糸操業性が悪く、製造が困難であり、得られた繊維の強度が低くなるとともに、濃染色品が得られない問題があるため好ましくない。
【０００７】
この微粒子酸化亜鉛のポリアミド繊維への含有方法は、公知のいずれの方法も採用することができ、微粒子酸化亜鉛を重合時又は紡糸時のポリマー浴中に添加する以外は特に限定されない。
【０００８】
本発明のポリアミド繊維含有布帛に付与されるキトサンとは、カニやエビ等の甲殻類等から得られるポリ−１，４−β−Ｎ−アセチルグルコサン（キチン）を脱アセチル化した遊離アミノ基を有する化合物であり、この脱アセチル化度は３０％以上が好ましい。このキトサンにより、本発明のポリアミド繊維含有布帛に吸湿性、消臭性、抗菌性、ｐＨバランス性を付与することができる。
【０００９】
本発明では上記キトサンが、ポリアミド繊維含有布帛重量に対し、０．０１重量％以上、７．０重量％以下付与される。キトサンの付与量が０．０１重量％未満であれば、所望の吸湿性、消臭性、抗菌性、及びｐＨバランス性が十分には得られない。また付与量が７．０重量％より高い場合は、キトサン付与量を増加しても吸湿性等の特性に更なる向上は見られずコスト面で不利があると共に、繊維の黄変や、硬化等の問題点が発生するため好ましくない。
【００１０】
本発明のポリアミド繊維含有布帛へのキトサン付与方法は、布帛全体及び／又は表面に均一にキトサンが付着させる方法であれば特に限定はなく、例えば、一般に使用されるパディング法、コーティング法、吸尽法、スプレー法等を採用することができる。また、キトサンを布帛に固定し洗濯耐久性を向上させるバインダーや、各種機能加工剤をキトサンと組み合わせて付与しても良く、その付与方法としては、キトサン付与液中に洗濯耐久性を向上させるバインダーや各種機能加工剤を添加し同時加工する方法、キトサン付与工程の、前工程及び／又は後工程で付与する方法等、いずれにも限定されない。
【００１１】
このように本発明は、洗濯耐久性の優れる、ｐＨバランス性、吸湿性、ＵＶカット性、抗菌性、消臭性の全ての機能を有する、肌に優しいマルチ機能型ポリアミド繊維含有布帛を提供することができる。
【００１２】
【実施例】
以下、本発明を実施例により具体的に説明するが、本発明はこれらに限定されるものではない。
【００１３】
実施例  １
東洋興業製ＴＫＳ２５０Ｎ（キトサン純分５％）の溶液濃度が１５％となるキトサン溶液を作成し、パディング液とした。東洋興業製エルマー２１（平均粒子径０．０１μｍの酸化亜鉛）を２．０重量％含有するナイロンフィラメントよりなる編地に、上記キトサン溶液を６５％絞り率で均一に付与し、１２０℃で２分間乾燥した。しかる後、ｐＨバランス性を評価した結果を図１に、吸湿性、ＵＶカット性、消臭性を評価した結果を表１に、抗菌性を評価した結果を表２に記す。
【００１４】
比較例  １
実施例１に用いたのと同様の東洋興業製エルマー２１（平均粒子径０．０１μｍの酸化亜鉛）を２．０重量％含有するナイロンフィラメントよりなる編地に、キトサンを付与せず、実施例１と同様にｐＨバランス性、吸湿性、ＵＶカット性、抗菌性、消臭性を評価した。その結果を図１、表１及び表２に記す。
【００１５】
比較例  ２
キトサンが付与される編地に、酸化亜鉛を含有していないナイロンフィラメント編地を用いた他は、実施例１と同様に、キトサンを付与し、ｐＨバランス性、吸湿性、ＵＶカット性、抗菌性、消臭性を評価した。その結果を図１、表１及び表２に記す。
【００１６】
〈布帛の評価〉
１．ｐＨバランス性：
ｐＨ４及び８の２種のｐＨ液を作成し、実施例１、比較例１および比較例２の各布帛試料を、浴比１：５０でそれらのｐＨ液に浸漬し、ｐＨ測定器（ＨＯＲＩＢＡ製、Ｆ−１６）を用いて、０．５時間、１時間、及び２４時間後の各ｐＨ液のｐＨを測定した。
【００１７】
上記２種のｐＨ液は、蒸留水に以下の酸又は塩基を用いてｐＨを調整することにより得た。ｐＨ４のｐＨ液：酢酸、ｐＨ８のｐＨ液：重炭酸ナトリウム。
【００１８】
２．吸湿性：
実施例１、比較例１および比較例２の各布帛試料の所定重量を試料とし、この布帛試料を、乾燥状態から、２０℃、湿度６５％の環境下に４８時間放置した時の重量、及び、その後更に２０℃、湿度９５％の環境下に２４時間放置した時の重量を測定した。そして、以下の式（１）及び（２）を用いて吸湿率Ａ（％）及び吸湿率Ｂ（％）を算出し、これらの吸湿率により式（３）を用いて得られた吸湿性特性値（％）により布帛の吸湿性を評価した。
【００１９】
【数１】
0003550816.tif 000002
【００２０】
３．ＵＶカット性：
分光光度計（日立製、Ｕ−３２１０）を使用し、実施例１、比較例１および比較例２の各布帛試料をそれぞれ１枚重ねで、その試料表面に、２９０〜４００ｎｍの波長領域で垂直にＵＶ照射した時の裏面でのＵＶ遮蔽率（％）によってＵＶカット性を評価した。
【００２１】
４．抗菌性：
実施例１、比較例１および比較例２の各布帛試料を用い、繊維製品衛生加工協議会の効果評価に準じた方法により、黄色ブドウ状球菌（Ｓｔａｐｈｙｌｏｃｏｃｃｕｓ  ａｕｒｅｕｓ  ＩＦＯ１２７３２）  を上記各試料の滅菌被試験布に注加して、密閉容器内で３７℃、１８時間培養後の生菌数を計測し、植菌数（ｌｏｇ  ｗ）  に対する増減値を以下に示す式（４）〜（６）から求めた。各試験布の培養後の生菌数は、実施例１の試験布：ｌｏｇ  ｘ  、比較例１の試験布：ｌｏｇ  ｙ  、比較例２の試験布：ｌｏｇ  ｚ  とした。更にこれらの増減値を用い、以下に示す式（７）及び式（８）から、増減値差Ｍ及びＮを求め、抗菌性を評価した。
【００２２】
【数２】
0003550816.tif 000003
【００２３】
上記抗菌性試験（洗濯１０回後の布帛試料を使用）において、繊維製品衛生加工協議会の定める抗菌性の有効範囲は上記増減値差が１．６以上である。
【００２４】
５．消臭性：
実施例１、比較例１および比較例２の各布帛試料を用い、それぞれの試料の入った密閉袋に所定量のアンモニアを投入し、１時間後のアンモニア残存量を測定した。そして以下に示す式（９）を用いて消臭率を算出し、消臭性を評価した。
【００２５】
【数３】
0003550816.tif 000004
【００２６】
【表１】
0003550816.tif 000005
キトサン加工されている実施例１及び比較例２は、比較例１より吸湿性及び消臭性が優れている。また、微粒子酸化亜鉛を含有しているナイロン布帛を用いた実施例１及び比較例１は比較例２よりＵＶカット性が優れている。
【００２７】
【表２】
0003550816.tif 000006
実施例１と比較例１との増減値差が２．７あり、キトサン加工による抗菌性向上が見られる（ＳＥＫ暫定基準１．６以上）。また、実施例１と比較例２との増減値差が４．０あり、ポリアミド繊維に練り込まれた微粒子酸化亜鉛の効果が顕著に見られ、キトサン加工との組み合わせにより高い抗菌性が得られる。
【００２８】
さらに図１からわかるように、実施例１は、キトサン加工されていない比較例１に比べてｐＨバランス性が高く、特にアルカリサイドのｐＨバランス性の向上が顕著に見られる。また、実施例１は、微粒子酸化亜鉛を含有していない比較例２に比べてｐＨバランス性が高く、特に酸サイドのｐＨバランス性の向上が顕著に見られる。このようにキトサンと微粒子酸化亜鉛の組み合わせによる相乗効果により実施例１は酸／アルカリの両サイドにおいて高いｐＨバランス性が得られている。
【００２９】
【発明の効果】
以上詳述したように、本発明によれば、所定量の微粒子酸化亜鉛の重合時又は紡糸時添加と所定量のキトサンの布帛形成後付与との組み合わせによる相乗効果により、ｐＨバランス性、吸湿性、ＵＶカット性、抗菌性、消臭性に優れた、肌に優しいマルチ機能型ポリアミド繊維含有布帛の製造方法を提供することができる。
【図面の簡単な説明】
【図１】実施例１、比較例１及び比較例２のｐＨバランス性を経過時間に対するｐＨ変化で示したものである。
【図１】
0003550816.tif 000007